(57)【要約】    【課題】  白色発光の有機ＥＬ発光層とカラーフィルタ層とを組み合わせて構成した赤色、緑色及び青色のサブピクセルと、有機ＥＬ発光層からの白色発光を利用した白色のサブピクセルとを有するフルカラー表示の有機エレクトロルミネッセンス表示装置において、赤色及び／または緑色の発光強度の不足を補い、色再現性を改善する。    【解決手段】  白色光を発光する有機ＥＬ発光層５０と、赤色、緑色及び青色の各サブピクセルに対応して有機ＥＬ発光層５０の光照射側に設けられる各色に対応したカラーフィルタ層４１〜４３と、赤色及び緑色の各サブピクセルのうちの少なくとも１つのサブピクセルにおいて、有機ＥＬ発光層５０とカラーフィルタ層４１〜４３の間に、短波長成分の光を吸収して、より長波長の光に変換する色変換層３１及び３２が設けられていることを特徴としている。【選択図】      図１
2006338910.tif 000002
【特許請求の範囲】
【請求項１】
白色、赤色、緑色、及び青色の各サブピクセルを有するフルカラー表示の有機エレクトロルミネッセンス表示装置であって、
白色光を発光する有機ＥＬ発光層と、
赤色、緑色及び青色の前記各サブピクセルに対応して前記有機ＥＬ発光層の光照射側に設けられる各色に対応したカラーフィルタ層と、
赤色及び緑色の前記各サブピクセルのうちの少なくとも１つのサブピクセルにおいて、前記有機ＥＬ発光層と前記カラーフィルタ層の間に設けられる、短波長成分の光を吸収して、より長波長の光に変換する色変換層とを備えることを特徴とする有機エレクトロルミネッセンス表示装置。
【請求項２】
前記有機ＥＬ発光層が、青色発光材料と橙色発光材料を含むことにより構成されており、青色発光材料のピーク波長強度が橙色発光材料のピーク波長強度よりも大きいことを特徴とする請求項１に記載の有機エレクトロルミネッセンス表示装置。
【請求項３】
前記青色発光材料の発光ピーク波長が４３０〜４９０ｎｍの範囲内であり、前記橙色発光材料の発光ピーク波長が５５０〜５８０ｎｍの範囲内であることを特徴とする請求項２に記載の有機エレクトロルミネッセンス表示装置。
【請求項４】
前記青色発光材料の発光ピーク波長と前記橙色発光材料の発光ピーク波長の強度比（青色発光材料：橙色発光材料）が、１：１〜５：１の範囲内であることを特徴とする請求項２または３に記載の有機エレクトロルミネッセンス表示装置。
【請求項５】
赤色及び緑色の両方のサブピクセルにおいて、前記色変換層が設けられていることを特徴とする請求項１〜４のいずれか１項に記載の有機エレクトロルミネッセンス表示装置。
【請求項６】
前記有機ＥＬ発光層が基板上に設けられており、前記基板と前記有機ＥＬ発光層の間に前記カラーフィルタ層及び前記色変換層が設けられていることを特徴とする請求項１〜５のいずれか１項に記載の有機エレクトロルミネッセンス表示装置。
【請求項７】
前記有機ＥＬ発光層が第１の基板上に設けられており、前記カラーフィルタ層及び前記色変換層が第２の基板上に設けられており、前記第２の基板上の前記カラーフィルタ層及び前記色変換層を、前記第１の基板上の前記有機ＥＬ素子または前記第１の基板に貼り付けることにより構成されていることを特徴とする請求項１〜６のいずれか１項に記載の有機エレクトロルミネッセンス表示装置。
【発明の詳細な説明】
【技術分野】
【０００１】
本発明は、白色、赤色、緑色、及び青色の各サブピクセルを有するフルカラー表示の有機エレクトロルミネッセンス表示装置に関するものである。
【背景技術】
【０００２】
近年、情報機器の多様化に伴い、薄型でフルカラー表示可能な薄型表示装置への要望が高まっている。その１つとして、高効率・薄型・軽量・低視野角依存性等の特徴を有する有機エレクトロルミネッセンス素子（有機ＥＬ素子）が注目されている。
【０００３】
このような有機ＥＬ素子は、１０Ｖ程度の低電圧で１００〜１０００００ｃｄ／ｍ2以上の高い発光輝度が得られるという利点を有する。このため、有機ＥＬ素子のフルカラーディスプレイへの応用が期待されている。
【０００４】
この有機ＥＬ素子を用いた表示装置のフルカラー化技術としては、白色の有機ＥＬ素子を光源（バックライト）として用い、３原色のＲＧＢ（赤色、緑色及び青色）のカラーフィルタを介して発光するフィルタ方式、青色の有機ＥＬ素子を光源として用い、色変換層（ＣＣＭ）により青色を赤色及び緑色に変換することにより、ＲＧＢのそれぞれを表示する方式、及び３原色の有機ＥＬ素子を基板上に並列することによりＲＧＢをそれぞれ独立して発光させる方式が提案されている（非特許文献１など）。
【０００５】
特許文献１では、青色の有機ＥＬ素子を光源として用い、色変換層（ＣＣＭ）で青色光を赤色及び緑色に変換する方式の表示素子において、光源として用いる青色発光層に赤色発光成分を添加するとともに、カラーフィルタを併用する表示素子が提案されている。青色発光層に赤色発光成分を添加することにより赤色変換効率を向上させるとともに、発光層からの過剰の赤色発光成分についてはＲＧＢの各色のカラーフィルタを用いることにより取り除いている。
【０００６】
白色の有機ＥＬ素子を光源として用いるカラーフィルタ方式においては、１つの色の有機ＥＬ素子でフルカラー化を実現することができるので、表示装置の製造プロセスにおける複雑化を回避することができ、コスト面において有利である。このようなフィルタ方式においては、有機ＥＬ素子から発生された白色光は、３原色のカラーフィルタを通過する際に通過する色の成分以外の光が減衰する。このため、通過した３原色を混合することにより白色光を表示する場合には、元々の白色光の利用効率はおよそ３分の１程度となる。その結果、表示装置における消費電力が増加する。
【０００７】
上記のような問題を解決するため、白色の有機ＥＬ素子を光源として、３原色（ＲＧＢ）に白色（Ｗ）を加えたカラー化方式（ＲＧＢＷ方式）が提案されている（特許文献２など）。
【０００８】
上記のＲＧＢＷ方式では、白色光を点灯させる場合、カラーフィルタを用いず、白色光をそのまま利用することができるため、光の利用効率が良く、結果として消費電力を減少させることができる。
【０００９】
しかしながら、上記のＲＧＢＷ方式では、白色光をそのまま利用するため、他の３原色を発光させる場合に、一部の光の強度が弱くなる場合があり、その色を発光させる際に有機ＥＬ素子に与える電圧を高くしなければならない。その結果、その発光色を表示させる場合において消費電力が増加するという問題を生じる。また、その発光色の寿命が極端に悪くなり、焼きつきの原因ともなる。
【００１０】
上記のような現象は、特に現在市場において要求されている色温度の高い白色（６５００Ｋ程度）を点灯させるため、青色光と橙色光の補色の関係で白色光を点灯し、青色成分の光を強調するような場合に起こりやすい。そのような場合、赤色や緑色の発光強度が不足しがちになる。また、白色光のスペクトルが色温度の高い白色光（６５００Ｋ程度）のスペクトルであるので、赤色や緑色の色再現性が悪くなるという問題を生じる。
【特許文献１】特開平１０−２５５９８３号公報
【特許文献２】特開２００４−３１１４４０号公報
【非特許文献１】社団法人  電子情報技術産業協会（ＪＥＩＴＡ編集・発行）、「ＦＰＤガイドブック」、２００３年１０月発行、Ｐ１１０−１１１
【発明の開示】
【発明が解決しようとする課題】
【００１１】
本発明の目的は、白色発光の有機ＥＬ発光層とカラーフィルタ層とを組み合わせて構成した赤色、緑色及び青色のサブピクセルと、有機ＥＬ発光層からの白色発光を利用した白色のサブピクセルとを有するフルカラー表示の有機エレクトロルミネッセンス表示装置において、赤色及び／または緑色の発光強度の不足を補い、色再現性を改善することができる有機エレクトロルミネッセンス表示装置を提供することにある。
【課題を解決するための手段】
【００１２】
本発明は、白色、赤色、緑色、及び青色の各サブピクセルを有するフルカラー表示の有機エレクトロルミネッセンス表示装置であり、白色光を発光する有機ＥＬ発光層と、赤色、緑色及び青色の各サブピクセルに対応して有機ＥＬ発光層の光照射側に設けられる各色に対応したカラーフィルタ層と、赤色及び緑色の各サブピクセルのうちの少なくとも１つのサブピクセルにおいて、有機ＥＬ発光層とカラーフィルタ層の間に設けられる、短波長成分の光を吸収して、より長波長の光に変換するための色変換層とを備えることを特徴としている。
【００１３】
本発明においては、赤色及び緑色の各サブピクセルのうちの少なくとも１つのサブピクセルにおいて、有機ＥＬ発光層とカラーフィルタ層の間に、短波長成分の光を吸収して、より長波長の光に変換する色変換層が設けられている。このため、有機ＥＬ発光層からの白色発光において不足する赤色及び／または緑色の発光強度を色変換層によって補うことができ、赤色及び／または緑色の色再現性を改善することができる。
【００１４】
本発明の有機エレクトロルミネッセンス表示装置は、ＲＧＢＷ方式の表示装置であるので、白色光をそのまま利用することができ、消費電力を抑制して、効率の良い表示を行うことができる。
【００１５】
本発明において、有機ＥＬ発光層は、好ましくは、青色発光材料と橙色発光材料を含むことにより白色光を発光する有機ＥＬ発光層である。このような有機ＥＬ発光層において、色温度の高い白色を得るためには、一般に青色発光材料のピーク波長強度が橙色発光材料のピーク波長強度よりも大きくなるように設定される。このため、従来の有機エレクトロルミネッセンス表示装置においては、赤色及び／または緑色の発光強度が不足しがちであるが、本発明によれば、上述のように、赤色及び／または緑色の発光強度を補うことができるので、色再現性に優れた有機エレクトロルミネッセンス表示装置とすることができる。
【００１６】
上記の有機ＥＬ発光層における青色発光材料の発光ピーク波長と橙色発光材料の発光ピーク波長の強度比（青色発光材料：橙色発光材料）は、１：１〜５：１の範囲内であることが好ましく、さらに好ましくは２：１〜４：１であり、最も好ましくは３：１程度である。強度比（青色発光材料：橙色発光材料）を１：１〜５：１の範囲内とすることにより、有機ＥＬ発光層からの発光色の色度範囲を（０．３８，０．３８）〜（０．２６，０．２６）程度とすることができ、その色温度を４０００〜２００００Ｋ程度とすることができる。また、強度比を３：１程度とすることにより、その色度を（０．３１，０．３３）程度とすることができ、色温度を６５００Ｋ程度とすることができる。強度比をこのような範囲とすることにより、より純白に近い白色光を発光させることができる。
【００１７】
青色発光材料の発光ピーク波長は４３０〜４９０ｎｍの範囲内であることが好ましく、橙色発光材料の発光ピーク波長は５５０〜５８０ｎｍの範囲内であることが好ましい。
【００１８】
また、本発明においては、有機ＥＬ発光層を、青色発光層と橙色発光層の積層構造としてもよい。
【００１９】
本発明においては、赤色及び緑色の各サブピクセルのうちの少なくとも１つのサブピクセルにおいて色変換層が設けられる。赤色サブピクセルにおいて設けられる色変換層としては、有機ＥＬ発光層より発光された光のうち赤色波長領域よりも短波長成分の光を吸収し、赤色波長領域の光に変換する色変換層が挙げられる。具体的には、例えば、５７０ｎｍよりも短波長成分の光を吸収して５７０ｎｍよりも長波長の光に変換できる発光材料を含有する色変換層が挙げられる。
【００２０】
緑色サブピクセルに設けられる色変換層としては、有機ＥＬ発光層より発光された光のうち緑色波長領域よりも短波長成分の光を吸収して緑色波長領域の光に変換する色変換層が挙げられる。具体的に、例えば、４８０ｎｍよりも短波長成分の光を吸収して４８０ｎｍよりも長波長の光に変換できる発光材料を含有する色変換層が挙げられる。
【００２１】
また、本発明においては、赤色、緑色及び青色の各サブピクセルに対応して各有機ＥＬ発光層の光照射側に各色に対応したカラーフィルタ層が設けられる。
【００２２】
赤色サブピクセルに対応して設けられるカラーフィルタ層は、赤色波長領域を透過するものであることが好ましく、例えば、６１０〜７００ｎｍの波長領域において透過率７０％以上を有し、５７５ｎｍ以下の可視光波長領域において透過率１０％以下であるカラーフィルタ層が好ましく用いられる。
【００２３】
緑色サブピクセルに対応して設けられるカラーフィルタ層としては、例えば、５００〜５５０ｎｍの波長領域において透過率７０％以上を有し、４７０ｎｍ以下の可視光波長領域において透過率１０％以下であり、かつ６１０ｎｍ以上の可視光波長領域において透過率１０％以下であるものが好ましく用いられる。
【００２４】
青色サブピクセルに対応して設けられるカラーフィルタ層としては、例えば、４５０〜４９０ｎｍの波長領域において透過率７０％以上を有し、５６０ｎｍ以上の可視光波長領域において透過率１０％以下であるものが好ましく用いられる。
【００２５】
白色サブピクセルにおいては、カラーフィルタ層及び色変換層を設けずに、有機ＥＬ発光層からの発光をそのまま外部に出射させることが好ましい。通常、白色光は、図７に示すような色度図において曲線で囲まれた部分、すなわち色度座標（ｘ，ｙ）が（０．３３３，０．３３３）を中心とする領域である。曲線で囲まれた中の曲線で示す部分の数値は色温度を示している。白色光の色温度は、２８００〜∞Ｋ（ケルビン）程度の範囲であり、色温度が４０００〜２００００Ｋのものが、より純白色に近い色を呈する。本発明における有機ＥＬ発光層の白色光は、上述のように、色度範囲が（０．３８，０．３８）〜（０．２６，０．２６）の範囲内の白色光であることが好ましく、その色温度は４０００〜２００００Ｋ程度であることが好ましい。
【００２６】
本発明における有機ＥＬ発光層、カラーフィルタ層、及び色変換層は、１つの基板上に設けられていてもよい。すなわち、有機ＥＬ発光層が基板上に設けられており、基板と有機ＥＬ発光層の間にカラーフィルタ層及び色変換層が設けられていてもよい。
【００２７】
また、有機ＥＬ発光層が第１の基板上に設けられており、カラーフィルタ層及び色変換層が第２の基板上に設けられており、第２の基板上に設けられたカラーフィルタ層及び色変換層を、第１の基板上の有機ＥＬ発光層または第１の基板に貼り付けることにより構成されていてもよい。
【発明の効果】
【００２８】
本発明の有機エレクトロルミネッセンス表示装置は、白色発光の有機ＥＬ発光層とカラーフィルタ層とを組み合わせて構成した赤色、緑色及び青色のサブピクセルと、有機ＥＬ発光層からの白色発光を利用した白色のサブピクセルとを有するフルカラー表示の有機エレクトロルミネッセンス表示装置であり、赤色及び／または緑色の発光強度の不足を補い、色再現性を改善することができる。
【発明を実施するための最良の形態】
【００２９】
以下、本発明を具体的な実施例により説明するが、本発明は以下の実施例に限定されるものではない。
【００３０】
図１は、本発明に従う一実施例の有機エレクトロルミネッセンス表示装置（有機ＥＬ表示装置）を示す断面図である。本実施例の有機ＥＬ表示装置においては、赤色を発光して表示する赤色サブピクセルＲ、緑色を発光して表示する緑色サブピクセルＧ、青色を発光して表示する青色サブピクセルＢ、及び白色を発光して表示する白色サブピクセルＷが形成されており、ＲＧＢＷ方式のフルカラー表示の有機ＥＬ表示装置である。
【００３１】
図１に示すように、赤色サブピクセルＲの領域においては、基板１の上に、赤色カラーフィルタ４１が設けられており、赤色カラーフィルタ４１の上に赤色変換層３１が設けられている。緑色サブピクセルＧの領域においては、基板１上に緑色カラーフィルタ４２が設けられており、緑色カラーフィルタ４２の上に緑色変換層３２が設けられている。
【００３２】
青色サブピクセルＢの領域には、基板１上に青色カラーフィルタ４３が設けられている。
【００３３】
白色サブピクセルＷの領域には、基板１上にカラーフィルタ層も色変換層も設けられていない。
【００３４】
上記のカラーフィルタ層４１〜４３及び色変換層３１及び３２が形成された基板１の上には、平坦化層１８が形成されており、この平坦化層１８の上に有機ＥＬ発光層５０が設けられている。有機ＥＬ発光層５０は、白色光を発光するＥＬ素子である。本実施例において、有機ＥＬ発光層５０は、青色発光材料と橙色発光材料を含んでおり、青色発光材料のピーク波長強度が橙色発光材料のピーク波長強度よりも大きくなっている。
【００３５】
赤色サブピクセルＲの領域においては、有機ＥＬ発光層５０から出射された光を赤色変換層３１で受ける。赤色変換層３１においては、短波長成分の光を吸収して、より長波長の光に変換する。具体的には、緑色波長領域及び青色波長領域の光を吸収して、赤色波長領域の光に変換し、赤色波長領域の光を出射する。赤色変換層３１から出射された光は、赤色カラーフィルタ層４１を通り赤色波長領域の光のみを出射する。赤色変換層３１において、短波長成分の光を長波長の光に変換して出射しているので、赤色波長領域の光をより強い強度で出射することができる。特に、有機ＥＬ発光層５０からの発光は、青色波長領域の強度が強いので、このような短波長成分の光を利用して、赤色波長領域の光をより強く出射することができる。
【００３６】
緑色サブピクセルＧにおいては、有機ＥＬ発光層５０からの光を緑色変換層３２で受け、短波長成分の光を吸収して、より長波長の光に変換して出射する。具体的には、青色波長領域の光を吸収して、これを緑色波長領域の光に変換して出射することができる。色変換層３２から出射された光は、緑色カラーフィルタ層４２を通り緑色波長領域の光のみを透過して出射させることができる。青色波長領域の光を緑色波長領域の光に変換して出射することができるので、緑色波長領域の光の強度を高めて出射することができる。
【００３７】
青色サブピクセルＢの領域においては、有機ＥＬ発光層５０からの白色光を、青色カラーフィルタ層４３を通り出射させる。有機ＥＬ発光層５０からの白色光は、上述のように青色波長領域の成分が強い白色光であるので、青色カラーフィルタ層４３から強い強度で青色光を出射することができる。
【００３８】
白色サブピクセルＷの領域においては、色変換層及びカラーフィルタ層を介在させずに、有機ＥＬ発光層５０からの白色光をそのまま出射させる。
【００３９】
以上のように、本実施例では、赤色サブピクセルＲ及び緑色サブピクセルＧにおいて、それぞれの色変換層３１及び３２により短波長成分の光を長波長成分の光に変換して出射させている。有機ＥＬ発光層５０からの出射光は、青色波長成分が多く、赤色波長成分及び緑色波長成分の少ない白色光であるが、赤色波長成分及び緑色波長成分の光強度を色変換層３１及び３２で補うことができ、ＲＧＢの３原色をバランスよく出射させることができる。また、白色サブピクセルＷにおいては、有機ＥＬ発光層５０からの発光をそのまま出射しているので、青色波長領域の強度が強い、より純白色に近い白色光を発光させることができる。
【００４０】
図２は、本発明に従う他の実施例の有機ＥＬ表示装置を示す断面図である。図２に示す実施例においては、第１の基板１の上に、平坦化膜１８が設けられ、平坦化膜１８の上に有機ＥＬ発光層５０が設けられている。また、第２の基板９の赤色サブピクセルＲ及び緑色サブピクセルＧの上には、図１に示す実施例と同様に、赤色フィルタ層４１及び赤色変換層３１と緑色フィルタ層４２及び緑色変換層３２がそれぞれ積層して設けられている。また、青色サブピクセルＢの領域の第２の基板９の上には青色カラーフィルタ層４３が設けられている。白色サブピクセルＷの領域の第２の基板９の上にはカラーフィルタ層及び色変換層が設けられていない。
【００４１】
カラーフィルタ層４１〜４３並びに色変換層３１及び３２が設けられた第２の基板９の上に接着剤が塗布されて接着剤層１０が形成され、この接着剤層１０を介して第１の基板１と貼り合わせることにより、本実施例の有機ＥＬ表示装置が構成されている。
【００４２】
図２に示す実施例においても、赤色及び緑色の各サブピクセルの領域において、有機ＥＬ発光層５０から発光した白色光は色変換層３１及び３２に吸収される。赤色変換層３１においては赤色波長領域の光に変換され、緑色変換層３２においては緑色波長領域の光に変換されて、それぞれカラーフィルタ層４１及び４２を透過して出射される。有機ＥＬ発光層５０から発光した白色光は、青色波長領域の発光ピーク強度が大きい白色光であるので、このような短波長成分の光を、より長波長の光に変換することにより、赤色及び緑色の発光強度の不足を補うことができる。
【００４３】
図３は、本発明に従うさらに他の実施例の有機ＥＬ表示装置を示す断面図である。図３に示す実施例においては、図２に示す実施例と同様に、第１の基板１の上に平坦化層１８を介して有機ＥＬ発光層５０が設けられている。また、第２の基板９の上の赤色サブピクセルＲの領域には赤色カラーフィルタ層４１及び赤色変換層３１が設けられており、緑色サブピクセルＧの領域の上には緑色カラーフィルタ層４２及び緑色変換層３２が設けられている。青色サブピクセルＢの領域の上には、青色カラーフィルタ層４３が設けられている。白色サブピクセルＷの領域の上にはカラーフィルタ層及び色変換層が設けられていない。
【００４４】
このようにカラーフィルタ層４１〜４３並びに色変換層３１及び３２が設けられた第２の基板９の上に接着剤が塗布され接着剤層１０が形成されており、この接着剤層１０を第１の基板１上の有機ＥＬ発光層５０に接着させることにより、第１の基板１と第２の基板９とが貼り合わされて有機ＥＬ表示装置が構成されている。
【００４５】
図３に示す実施例においても、図２に示す実施例と同様に、有機ＥＬ発光層５０から出射された白色光における短波長成分を色変換層３１及び３２で長波長成分に変換することにより、赤色及び緑色の発光強度の不足を補うことができ、色再現性を改善することができる。
【００４６】
図４は、本発明に従うより具体的な実施例の有機ＥＬ表示装置を示す断面図である。
【００４７】
図４に示すように、ガラスまたはプラスチック等からなる透明の基板１の上には、酸化シリコン（ＳｉＯ2）からなる層と窒化シリコン（ＳｉＮｘ）からなる層の積層膜１１が形成されている。積層膜１１の上には、ＴＦＴ（薄膜トランジスタ）２０が所定の領域に形成されている。図４に示す実施例の有機ＥＬ表示装置においては、赤色サブピクセルＲ、緑色サブピクセルＧ、青色サブピクセルＢ、及び白色サブピクセルＷが設定されており、図４に示す実施例においては、これらのサブピクセルを駆動するための駆動素子としてＴＦＴ２０が、各サブピクセル領域間の部分に設けられている。
【００４８】
ＴＦＴ２０は、多結晶シリコン層１２のソース領域の上にソース電極１３ｓ、ドレイン領域の上にドレイン電極１３ｄを形成し、チャネル領域の上にゲート絶縁膜１３を介してゲート電極１５を設けることにより構成されている。
【００４９】
ゲート電極１５を覆うように、ゲート酸化膜１４の上には第１の層間絶縁膜１６が形成されている。また、ドレイン電極１３ｄ及びソース電極１３ｓを覆うように、第１の層間絶縁膜１６の上には第２の層間絶縁膜１７が設けられている。第１の層間絶縁膜１６及び第２の層間絶縁膜１７は、例えばＳｉＯ2またはＳｉＮｘから形成されている。
【００５０】
赤色サブピクセルＲの領域においては、第２の層間絶縁膜１７の上に、赤色カラーフィルタ層４１が形成され、その上に赤色変換層３１が形成されている。
【００５１】
緑色サブピクセルＧの領域の第２の層間絶縁膜１７の上には、緑色カラーフィルタ層４２が形成されており、その上に緑色変換層３２が形成されている。
【００５２】
青色サブピクセルＢの領域の第２の層間絶縁膜１７の上には、青色カラーフィルタ層４３が形成されている。
【００５３】
これらのカラーフィルタ層４１〜４３並びに色変換層３１及び３２を覆うように、第２の層間絶縁膜１７の上には、例えばアクリル樹脂等からなる第１の平坦化層１８が形成されている。
【００５４】
赤色変換層３１を形成する材料としては、例えば、赤色蛍光材料ローダミン６Ｇ（Ｒｈｏｄａｍｉｎｅ６Ｇ）をアクリル樹脂中に１．５重量％となるように分散した溶液を用い、これを塗布することによりフィルム状に形成して色変換層とすることができる。例えば、フィルムの吸収波長域は４５０〜５８０ｎｍ（吸収ピーク波長５３８ｎｍ、吸光度０．８）であり、発光波長域は５７０〜７００ｎｍ（発光ピーク波長５８２ｎｍ）である。
【００５５】
緑色変換層３２を形成する材料としては、例えば、緑色蛍光材料クマリン１５３（Ｃｏｕｍａｒｉｎ１５３）をアクリル樹脂中に１．５重量％となるように分散させた溶液を用い、これを塗布することによりフィルム状に形成して色変換層とすることができる。例えば、フィルムの吸収波長域３４０〜４７０ｎｍ（吸収ピーク波長４１８ｎｍ、吸光度０．８）であり、発光波長域は４１０〜６２０ｎｍ（発光ピーク波長４８６ｎｍ）である。
【００５６】
赤色カラーフィルタ層４１としては、図８に示す透過特性を有するものを用いた。また、緑色カラーフィルタ層４２としては、図９に示す透過特性を有するものを用いた。青色カラーフィルタ層４３としては、図１０に示す透過特性を有するものを用いた。図８〜図１０において、縦軸は透過率を示しており、横軸は波長を示している。
【００５７】
第１の平坦化層１８上の各サブピクセルの領域には、それぞれホール注入電極２が形成されている。このホール注入電極２は、例えばインジウム錫酸化物（ＩＴＯ）などの透明導電膜から形成されている。ホール注入電極２は、第１の平坦化層１８及び第２の層間絶縁膜１７に形成されたビアホールを通り、ＴＦＴ２０のドレイン電極１３ｄに電気的に接続されている。
【００５８】
各サブピクセルの領域以外の部分のホール注入電極２を覆うように、第２の平坦化層１９が設けられている。従って、第２の平坦化層１９は各サブピクセルの部分には設けられていない。
【００５９】
ホール注入電極２及び第２の平坦化層１９を覆うように、ホール注入層３が形成されている。このホール注入層３は、第１の注入層３ａと第２の注入層３ｂの積層構造から形成されている。第１の注入層３ａは、例えば、銅フタロシアニン（ＣｕＰｃ）から形成されており、その厚みは１０ｎｍである。第２の注入層３ｂは、例えば、フッ化炭素（ＣＦｘ）から形成されており、その厚みは１ｎｍである。
【００６０】
ホール注入層３の上には、ホール輸送層４、発光層５、電子輸送層６、及び電子注入層７が順次形成されている。電子注入層７の上には、例えばフッ化リチウム（ＬｉＦ）及びアルミニウム（Ａｌ）の積層構造からなる電子注入電極８が形成されている。
【００６１】
ホール注入層４は、例えば、以下に示す構造を有するＮＰＢから形成されている。ＮＰＢは、Ｎ，Ｎ′−ジ（ナフタレン−１−イル）−Ｎ，Ｎ′−ジフェニル−ベンジジンである。ホール輸送層４の厚さは、例えば２４０ｎｍである。
【００６２】
【化１】
2006338910.tif 000003
【００６３】
発光層５は、例えばＮＰＢをホスト材料とし、以下に示す構造を有するｔ−ＢｕＤＰＮを第１の発光ドーパントとし、以下に示す構造を有するＤＢｚＲを第２の発光ドーパントとして用いて形成させることができる。ｔ−ＢｕＤＰＮは、青色発光材料であり、ＤＢｚＲは橙色発光材料である。従って、発光層５からは、白色光が発光される。ｔ−ＢｕＤＰＮは５，１２−ビス（４−ターシャリー−ブチルフェニル）−ナフタセンであり、ＤＢｚＲは、５，１２−ビス（４−（６−メチルベンゾチアゾール−２−イル）フェニル）−６，１１−ジフェニルナフタセンである。
【００６４】
発光層５の厚みは、例えば３０ｎｍである。発光層５から発光される白色光の色温度は、６５００Ｋである。
【００６５】
【化２】
2006338910.tif 000004
【００６６】
【化３】
2006338910.tif 000005
【００６７】
なお、発光層５に対し、例えば２０．０重量％となるようにｔ−ＢｕＤＰＮをドープし、発光層５に対し、例えば３．０重量％となるようにＤＢｚＲをドープする。
【００６８】
電子輸送層６は、例えば、以下に示す構造を有するＴＢＡＤＮをホスト材料とし、ＮＰＢを第１のドーパントとし、ＴＢＰを第２のドーパントとして形成することができる。ＴＢＡＤＮは、ターシャリー−ブチル置換ジナフチルアントラセンであり、ＴＢＰは、１，４，７，１０−テトラ−ターシャリー−ブチルペリレンである。電子輸送層６の厚さは、例えば６０ｎｍである。
【００６９】
【化４】
2006338910.tif 000006
【００７０】
【化５】
2006338910.tif 000007
【００７１】
なお、電子輸送層６に対し、例えば３５．０重量％となるようにＮＰＢをドープし、電子輸送層６に対し例えば、２．５重量％となるようにＴＢＰをドープする。
【００７２】
電子注入層７は、例えば、以下に示す構造を有するＡｌｑ3から形成することができる。Ａｌｑ3は、（８−ヒドロキシキノリナート）アルミニウムである。電子注入層７の厚さは、例えば１０ｎｍである。
【００７３】
【化６】
2006338910.tif 000008
【００７４】
本発明において、カラーフィルタ層４１〜４３の厚みは、１００ｎｍ〜１ｍｍの範囲内であることが好ましく、本実施例では１．５μｍである。また、色変換層３１及び３２の厚みは、１００ｎｍ〜１ｍｍの範囲内であることが好ましく、本実施例では１．５μｍである。
【００７５】
＜有機ＥＬ表示装置の評価＞
図４に示す実施例の有機ＥＬ表示装置についてその特性を評価した。また、比較例として、図４に示す実施例において色変換層３１及び３２を有しない以外は図４に示す実施例と同様のものを作製し評価した。
【００７６】
図１１は、図４に示す実施例の有機ＥＬ表示装置の白色サブピクセルからの白色光のＥＬスペクトルＷを示している。図１１におけるスペクトルＢ、Ｇ、Ｒは、それぞれ青色波長領域、緑色波長領域及び赤色波長領域のＥＬスペクトルを示しており、それぞれのカラーフィルタ層のみを透過したと想定した場合のＥＬスペクトルである。
【００７７】
図１１に示すように、白色光のＥＬスペクトルＷは、青色領域のＥＬ強度が強く、白色光から赤色カラーフィルタ層及び緑色カラーフィルタ層のみを透過して緑色波長領域及び赤色波長領域を得た場合、緑色波長領域及び赤色波長領域のＥＬ強度（Ｇ及びＲ）が低くなることがわかる。
【００７８】
また、緑色波長領域のＥＬスペクトルＧの中央部分が低く、赤色波長領域のＥＬスペクトルＲは短波長成分の割合が多くなっており、色再現性が悪くなっている。
【００７９】
図１２は、赤色カラーフィルタ層を透過したＥＬスペクトルを示しており、「ＣＦＲ」は、カラーフィルタ層のみを透過した場合のＥＬスペクトルであり、「ＣＣＭＲ＋ＣＦＲ」は、色変換層及びカラーフィルタ層を透過した場合のＥＬスペクトルである。
【００８０】
図１２に示すように、色変換層を透過させた場合のＥＬスペクトルの方が、カラーフィルタ層のみを透過させた場合のＥＬ強度よりも高くなっていることがわかる。
【００８１】
図１３は、緑色波長領域におけるＥＬスペクトルを示しており、「ＣＦＣ」は、緑色カラーフィルタ層のみを透過したＥＬスペクトルを示しており、「ＣＣＭＧ＋ＣＦＧ」は、色変換層とカラーフィルタ層を透過した場合のＥＬスペクトルを示している。
【００８２】
図１３に示すように、本発明に従い色変換層を通すことにより、緑色波長領域におけるＥＬ強度が増大していることがわかる。
【００８３】
＜赤色サブピクセル＞
本実施例の有機ＥＬ表示装置における赤色サブピクセルにおける白色光の色度は、ＣＩＥ色度座標（０．６４３，０．３５５）となり、その発光効率は２．９０ｃｄ／Ａであった。
【００８４】
一方、比較例の赤色変換層を用いていない有機ＥＬ表示装置において、色度はＣＩＥ色度座標（０．６３９，０．３５７）であり、発光効率は２．７３ｃｄ／Ａであった。
【００８５】
このことから、本発明に従い赤色変換層を用いることにより、色度及び発光効率が向上することがわかる。
【００８６】
＜緑色サブピクセル＞
本実施例の有機ＥＬ表示装置における緑色サブピクセルにおける白色光の色度は、ＣＩＥ色度座標（０．２６０，０．５５４）となり、その発光効率は８．０８ｃｄ／Ａであった。
【００８７】
一方、比較例の緑色変換層を用いていない有機ＥＬ表示装置においては、色度はＣＩＥ色度座標（０．２５７，０．５３６）であり、発光効率は７．９３ｃｄ／Ａであった。
【００８８】
このことから、本発明に従い緑色変換層を用いることにより、色度及び発光効率が向上することがわかる。
【００８９】
＜青色サブピクセル＞
本実施例の有機ＥＬ表示装置における青色サブピクセルにおける青色光の色度はＣＩＥ色度座標（０．１１１，０．９１９）であり、発光効率は３．３３ｃｄ／Ａであった。比較例の有機ＥＬ表示装置においても同様の値であった。
【００９０】
＜白色サブピクセル＞
本実施例の有機ＥＬ表示装置における白色サブピクセルの白色光の色度は、ＣＩＥ色度座標（０．３０１，０．３４３）であり、発光効率は１４．７ｃｄ／Ａであった。比較例の有機ＥＬ表示装置においても同様の値であった。
【００９１】
以上の結果を表１に示す。
【００９２】
【表１】
2006338910.tif 000009
【００９３】
表１に示す結果から明らかなように、本発明に従う実施例においては、赤色サブピクセル及び緑色サブピクセルにおける発光効率を高めることができ、これによって色再現性を向上できることがわかる。従って、本発明によれば、白色光及び青色光の特性を変化させることなく、赤色光及び緑色光の発光効率を改善し、その色再現性を向上できることがわかる。
【００９４】
図５は、図４に示す有機ＥＬ表示装置における各サブピクセルの配置状態を示す平面図である。図５に示すように各サブピクセルはストライプ状に配置されている。しかしながら、本発明におけるサブピクセルの配置はこのような配置に限定されるものではなく、例えば、図６に示すように赤色（Ｒ）、緑色（Ｇ）、青色（Ｂ）、及び白色（Ｗ）のサブピクセルを配置させてもよい。
【図面の簡単な説明】
【００９５】
【図１】本発明に従う一実施例の有機ＥＬ表示装置を示す断面図。
【図２】本発明に従う他の実施例の有機ＥＬ表示装置を示す断面図。
【図３】本発明に従うさらに他の実施例の有機ＥＬ表示装置を示す断面図。
【図４】本発明に従うさらに他の実施例の有機ＥＬ表示装置の詳細を示す断面図。
【図５】本発明における各サブピクセルの配置状態を示す平面図。
【図６】本発明における各サブピクセルの他の配置状態を示す平面図。
【図７】白色光の色座標を示す図。
【図８】赤色カラーフィルタ層の透過特性を示す図。
【図９】緑色カラーフィルタ層の透過特性を示す図。
【図１０】青色カラーフィルタ層の透過特性を示す図。
【図１１】本発明の実施例における白色光のＥＬスペクトル（Ｗ）を示す図。
【図１２】赤色光のＥＬスペクトルを示す図。
【図１３】緑色光のＥＬスペクトルを示す図。
【符号の説明】
【００９６】
１…基板
２…ホール注入電極
３…ホール注入層
４…ホール輸送層
５…発光層
６…電子輸送層
７…電子注入層
８…電子注入電極
１１…積層膜
１２…多結晶シリコン層
１３ｄ…ドレイン電極
１３ｓ…ソース電極
１４…ゲート絶縁膜
１５…ゲート電極
１６…第１の層間絶縁膜
１７…第２の層間絶縁膜
１８…第１の平坦化層
１９…第２の平坦化層
２０…薄膜トランジスタ（ＴＦＴ）
３１…赤色変換層
３２…緑色変換層
４１…赤色フィルタ層
４２…緑色フィルタ層
４３…青色フィルタ層
【図１】
2006338910.tif 000010
【図２】
2006338910.tif 000011
【図３】
2006338910.tif 000012
【図４】
2006338910.tif 000013
【図５】
2006338910.tif 000014
【図６】
2006338910.tif 000015
【図７】
2006338910.tif 000016
【図８】
2006338910.tif 000017
【図９】
2006338910.tif 000018
【図１０】
2006338910.tif 000019
【図１１】
2006338910.tif 000020
【図１２】
2006338910.tif 000021
【図１３】
2006338910.tif 000022